(57)【要約】【課題】優れたコールドオフセット性およびホットオフセット性を発現し、使用可能温度範囲が広いトナーを得ることができるトナー用結着樹脂の提供。【解決手段】本発明のトナー用結着樹脂は、ビニル系単量体（Ａ）と、分子内に下記一般式（１）で表される構造を１〜２５個有する多官能（メタ）アクリレート（Ｂ）からなる混合物を共重合した共重合体からなり、前記共重合体をラボプラストミルにより９０℃で１０分間混練した後のテトラヒドロフラン可溶分のゲルパーミエーションクロマトグラフィによる質量分子量分布が、５×１０３〜４×１０４と、５×１０５〜５×１０６との２つの範囲にそれぞれ極大値を１つ以上有する。  −（ＣｎＨ２ｎＯ）−    ・・・（１）  式（１）中、ｎは２〜１２の整数である。【選択図】なし【特許請求の範囲】
【請求項１】
ビニル系単量体（Ａ）と、分子内に下記一般式（１）で表される構造を１〜２５個有する多官能（メタ）アクリレート（Ｂ）からなる混合物を共重合した共重合体からなるトナー用結着樹脂であって、
前記共重合体をラボプラストミルにより９０℃で１０分間混練した後のテトラヒドロフラン可溶分のゲルパーミエーションクロマトグラフィによる質量分子量分布が、５×１０３〜４×１０４と、５×１０５〜５×１０６との２つの範囲にそれぞれ極大値を１つ以上有する、トナー用結着樹脂。
−（ＣｎＨ２ｎＯ）−    ・・・（１）
式（１）中、ｎは２〜１２の整数である。
【請求項２】
前記ビニル系単量体（Ａ）と多官能（メタ）アクリレート（Ｂ）の質量比（（Ａ）：（Ｂ））が９８：２〜９９．８：０．２である、請求項１に記載のトナー用結着樹脂。
【発明の詳細な説明】
【技術分野】
【０００１】
本発明は、トナー用結着樹脂に関する。
【背景技術】
【０００２】
電子写真法において静電荷像を現像するトナーは、一般に結着樹脂、ワックス、着色剤、荷電制御剤などを主成分とする粒子状のものであって、プリンタ、ファクシミリ、複写機などに使用されている。また、トナーを紙などのシート上に定着させる方法としては定着ロールを使用した定着ロール法が広く普及している。
【０００３】
このようなトナーには、定着ロールが低温であっても確実にシート上に定着し（コールドオフセット性）、かつ、定着ロールが比較的高温であっても定着ロールにトナーが付着残留しないこと（ホットオフセット性）、すなわち、使用可能温度範囲（定着可能温度範囲）が広いことが求められている。
そこで、コールドオフセット性およびホットオフセット性に優れ、使用可能温度範囲が広いトナー用を製造可能な結着樹脂として、フィッシャートロプシュワックスの存在下で重合して得られた低分子量のビニル系重合体と、中分子量のビニル系重合体と、高分子量のビニル系重合体とを含む混合液から溶媒を除去して製造した、特定の質量分子量分布を有するトナー用結着樹脂が知られている（例えば特許文献１参照）。
【先行技術文献】
【特許文献】
【０００４】
【特許文献１】特開２００４−２４５９２８号公報
【発明の概要】
【発明が解決しようとする課題】
【０００５】
しかしながら、特許文献１に記載のトナー用結着樹脂を含有するトナーは、コールドオフセット性およびホットオフセット性に対する近年の高い要求レベルを必ずしも十分に満足するものではなく、さらなる向上が求められている。
【０００６】
本発明は、上記事情に鑑みてなされたものであり、優れたコールドオフセット性およびホットオフセット性を発現し、使用可能温度範囲が広いトナーを得ることができるトナー用結着樹脂の提供を目的とする。
【課題を解決するための手段】
【０００７】
本発明は、以下の態様を有する。
［１］  ビニル系単量体（Ａ）と、分子内に下記一般式（１）で表される構造を１〜２５個有する多官能（メタ）アクリレート（Ｂ）からなる混合物を共重合した共重合体からなるトナー用結着樹脂であって、前記共重合体をラボプラストミルにより９０℃で１０分間混練した後のテトラヒドロフラン可溶分のゲルパーミエーションクロマトグラフィによる質量分子量分布が、５×１０３〜４×１０４と、５×１０５〜５×１０６との２つの範囲にそれぞれ極大値を１つ以上有する、トナー用結着樹脂。
−（ＣｎＨ２ｎＯ）−    ・・・（１）
式（１）中、ｎは２〜１２の整数である。
［２］  前記ビニル系単量体（Ａ）と多官能（メタ）アクリレート（Ｂ）の質量比（（Ａ）：（Ｂ））が９８：２〜９９．８：０．２である、［１］に記載のトナー用結着樹脂。
【発明の効果】
【０００８】
本発明のトナー用結着樹脂によれば、優れたコールドオフセット性およびホットオフセット性を発現し、使用可能温度範囲が広いトナーを得ることができる。
【発明を実施するための形態】
【０００９】
以下、本発明について詳細に説明する。
なお、本発明において「（メタ）アクリレート」とは、メタクリレートとアクリレートの両方を示すものとする。また、「（メタ）アクリロニトリル」とは、メタクリロニトリルとアクリロニトリルの両方を示すものとする。また、「（メタ）アクリルアミド」とは、メタクリルアミドとアクリルアミドの両方を示すものとする。また、「（メタ）アクリロキシ」とは、メタクリロキシとアクリロキシの両方を示すものとする。また、「ＥＯ」はエチレンオキサイドのことであり、「ＰＯ」はプロピレンオキサイドのことである。
【００１０】
「トナー用結着樹脂」
本発明のトナー用結着樹脂（以下、単に「結着樹脂」という。）は、ビニル系単量体（Ａ）（以下、「（Ａ）成分」という。）と、以下に説明する多官能（メタ）アクリレート（Ｂ）（以下、「（Ｂ）成分」という。）からなる混合物を共重合した共重合体からなる。
【００１１】
＜（Ａ）成分＞
（Ａ）成分は、ビニル系単量体（Ａ）である。
（Ａ）成分としては、例えばスチレン、ｏ−、ｍ−、ｐ−メチルスチレン、α−メチルスチレン、ｐ−エチルスチレン、ｐ−ｔｅｒｔ−ブチルスチレン等のスチレン類；ビニルナフタレン類；エチレン、プロピレン、ブチレン、イソブチレン等のエチレン系不飽和モノオレフィン類；塩化ビニル、フッ化ビニル、酢酸ビニル、酪酸ビニル等のビニルエステル類；アクリル酸、メタクリル酸、メチル（メタ）アクリレート、エチル（メタ）アクリレート、ｎ−ブチル（メタ）アクリレート、イソブチル（メタ）アクリレート、ｎ−オクチル（メタ）アクリレート、ドデシル（メタ）アクリレート、ステアリル（メタ）アクリレート、２−エチルヘキシル（メタ）アクリレート、２−クロロエチル（メタ）アクリレート等のエチレン性モノカルボン酸およびそのエステル類；（メタ）アクリロニトリル、（メタ）アクリルアミド等のエチレン性モノカルボン酸誘導体；ビニルメチルエーテル、ビニルエチルエーテル、ビニルイソブチルエーテル等のビニルエーテル類；マレイン酸ジメチル、マレイン酸ジエチル、マレイン酸ジブチル等のエチレン性ジカルボン酸およびその誘導体；ビニルメチルケトン、ビニルヘキシルケトン等のビニルケトン類；ビニリデンクロリド、ビニリデンクロロフルオリド等のビニリデンハロゲン化物；ｎ−ビニルピロール、ｎ−ビニルカルバゾール、ｎ−ビニルインドール、ｎ−ビニルピロリドン等のｎ−ビニル化合物類などが挙げられ、１種単独でも２種以上を併用してもよい。
これらの中で好ましくは、スチレンおよび／ またはｎ−ブチルアクリレートを用いることであり、さらに好ましくはスチレンとｎ−ブチルアクリレートとを併用することである。
スチレンとｎ−ブチルアクリレートとを併用する場合、これらの合計を１００質量％としたときに、スチレンの割合は６５〜９５質量％が好ましく、６５〜９０質量％がより好ましい。また、ｎ−ブチルアクリレートの割合は５〜３５質量％が好ましく、１０〜３５質量％がより好ましい。スチレンの割合が６５質量％より少なく、ｎ−ブチルアクリレートの割合が３５質量％より多いと、得られる結着樹脂のガラス転移温度が低くなるためにトナー粒子同士がブロッキングしやすくなり、保存安定性が悪化する。一方、スチレンの割合が９５質量％より多く、ｎ−ブチルアクリレートの割合が５質量％より少ないと、得られる結着樹脂のガラス転移温度が高くなり、トナーのコールドオフセット性が悪化する。
【００１２】
＜（Ｂ）成分＞
（Ｂ）成分は、分子内に下記一般式（１）で表される構造（以下、「構造（１）」という。）を１〜２５個有する多官能（メタ）アクリレート（Ｂ）である。
−（ＣｎＨ２ｎＯ）−    ・・・（１）
【００１３】
式（１）中、ｎは２〜１２の整数である。ｎが１２を超えると、結着樹脂の凝集力が低下してトナーのホットオフセット性が悪化する。一方、ｎが２未満であると、結着樹脂の凝集力が強すぎてホットオフセット性が悪化する。
【００１４】
（Ｂ）成分の１分子内に含まれる構造（１）の数（ｍ）は１〜２５個である。ｍが２５を超えると、結着樹脂の凝集力が低下してトナーのホットオフセット性が悪化する。
【００１５】
（Ｂ）成分としては、例えば１，４−ブタンジオールジメタクリレート（ｎ＝４、ｍ＝１）、ジエチレングリコールジ（メタ）アクリレート（ｎ＝２、ｍ＝２）、トリエチレングリコールジ（メタ）アクリレート（ｎ＝２、ｍ＝３）、ポリエチレングリコールジ（メタ）アクリレート（ｎ＝２、ｍ＝４〜２５）、ジプロピレングリコールジ（メタ）アクリレート（ｎ＝３、ｍ＝２）、トリプロピレングリコールジ（メタ）アクリレート（ｎ＝３、ｍ＝３）、ポリプロピレングリコールジ（メタ）アクリレート（ｎ＝３、ｍ＝８〜９）、ジブチレングリコールジ（メタ）アクリレート（ｎ＝４、ｍ＝２）、トリブチレングリコールジ（メタ）アクリレート（ｎ＝４、ｍ＝３）、ポリブチレングリコールジ（メタ）アクリレート（ｎ＝４、ｍ＝８〜９）、ビスフェノールＡのＥＯ付加物ジ（メタ）アクリレート（ｎ＝２、ｍ＝２．６〜１０）、ビスフェノールＡのＰＯ付加物ジ（メタ）アクリレート（ｎ＝３、ｍ＝４）、２，２−ビス［４−（（メタ）アクリロキシエトキシ）フェニル］プロパン（ｎ＝２、ｍ＝２．６）、２，２−ビス［４−（（メタ）アクリロキシ・ジエトキシ）フェニル］プロパン（ｎ＝２、ｍ＝４）、２，２−ビス［４−（（メタ）アクリロキシ・ポリエトキシ）フェニル］プロパン（ｎ＝２、ｍ＝１０）等の２官能（メタ）アクリレート；ジエチレングリコールトリ（メタ）アクリレート（ｎ＝２、ｍ＝２）、トリエチレングリコールトリ（メタ）アクリレート（ｎ＝２、ｍ＝３）、ポリエチレングリコールトリ（メタ）アクリレート（ｎ＝２、ｍ＝４〜２５）、ジプロピレングリコールトリ（メタ）アクリレート（ｎ＝３、ｍ＝２）、トリプロピレングリコールトリ（メタ）アクリレート（ｎ＝３、ｍ＝３）、ポリプロピレングリコールトリ（メタ）アクリレート（ｎ＝３、ｍ＝８〜９）、ジブチレングリコールトリ（メタ）アクリレート（ｎ＝４、ｍ＝２）、トリブチレングリコールトリ（メタ）アクリレート（ｎ＝４、ｍ＝３）、ポリブチレングリコールトリ（メタ）アクリレート（ｎ＝４、ｍ＝２〜２５）、ＥＯ変性トリメチロールプロパントリ（メタ）アクリレート（ｎ＝２、ｍ＝３〜６）、ＰＯ変性トリメチロールプロパントリ（メタ）アクリレート（ｎ＝３、ｍ＝３〜６）等の３官能（メタ）アクリレートなどが挙げられる。
これら（Ｂ）成分は１種単独で用いてもよく、２種以上を併用してもよい。
【００１６】
上述した中でも、トナーの低温での定着性および非ホットオフセット性がより向上する点で、（Ｂ）成分としてはＥＯ変性トリメチロールプロパントリ（メタ）アクリレート、ＰＯ変性トリメチロールプロパントリ（メタ）アクリレートが好ましい。
【００１７】
（Ａ）成分と（Ｂ）成分の質量比（（Ａ）：（Ｂ））は、９８：２〜９９．８：０．２であることが好ましい。（Ｂ）成分の比率が少ないほど、架橋密度が高くなりすぎるのを抑制でき、低温での樹脂溶融が起こりやすくなる。その結果、コールドオフセット性がより高まる。一方、（Ａ）成分の比率が少ないほど、架橋密度が低くなりすぎるのを抑制でき、高温での樹脂溶融が起こりにくくなる。その結果、ホットオフセット性が向上する。
【００１８】
＜共重合体の製造方法＞
共重合体は、（Ａ）成分と（Ｂ）成分からなる混合物を公知の方法で重合することで得られる。
重合方法としては特に制限されないが、後述する共重合体の質量分子量分布を所望の範囲となるように制御しやすいことから、懸濁重合が好ましい。具体的には、イオン交換水にノニオン系分散剤を加えた後、（Ａ）成分と（Ｂ）成分からなる混合物および重合開始剤をさらに加え、撹拌しながら、９０〜１４０℃で０．５〜５時間程度保持して重合を行い、共重合体の懸濁液を得る。また、必要に応じて、重合後にアルカリ水溶液を添加するなどして、懸濁液のｐＨを調整してもよい。
【００１９】
ノニオン系分散剤としては、例えばポリビニルアルコール（ＰＶＡ）、メチルセルロース、エチルセルロース、ゼラチン、ポリエチレンオキサイド（ＰＥＯ）などが挙げられる。これらの中でも、特にケン化度が８０〜９０％、重合度が１５００〜５０００のＰＶＡが好ましい。
なお、このようなノニオン系分散剤を使用すると、アニオン系またはカチオン系分散剤を使用した場合に比べて、高い分散性を安定して得ることができる。
【００２０】
重合開始剤としては特に限定されないが、例えば過酸化ベンゾイル（ＢＰＯ）、ｔ−ブチルパーベンゾエート等の過酸化物系開始剤；２，２−アゾビス（イソブチロニトリル）、４，４−アゾビス（４−シアノ吉草酸）等のアゾ系開始剤などが挙げられる。
【００２１】
＜共重合体の質量分子量分布＞
共重合体は、ラボプラストミルにより９０℃で１０分間混練した後のテトラヒドロフラン可溶分のゲルパーミエーションクロマトグラフィによる質量分子量分布が、５×１０３〜４×１０４と、５×１０５〜５×１０６との２つの範囲にそれぞれ極大値を１つ以上有するものである。以下、５×１０３〜４×１０４の範囲に存在する極大値を「第一極大値」といい、５×１０５〜１×１０７の範囲に存在する極大値を「第二極大値」という。
第一極大値が５×１０３よりも小さいとホットオフセット性が低下し、４×１０４よりも大きいとコールドオフセット性が低下する。
一方、第二極大値が１×１０６よりも小さいとホットオフセット性が低下し、第二極大値が５×１０６よりも大きいとコールドオフセット性が低下する。
【００２２】
共重合体の質量分子量分布は、上述したように懸濁重合により共重合体を製造することで容易に制御できる。また、（Ａ）成分と（Ｂ）成分からなる混合物の配合組成や重合開始剤の使用量を調整することでも制御できる。
【００２３】
＜作用効果＞
以上説明した本発明の結着樹脂は、（Ａ）成分と（Ｂ）成分からなる混合物を共重合した、特定の質量分子量分布を有する共重合体からなる。よって、本発明の結着樹脂によれば、コールドオフセット性およびホットオフセット性に優れ、使用可能温度範囲が広く、かつトナー定着性にも優れるトナーを得ることができる。特に、（Ａ）成分と（Ｂ）成分の質量比が上記範囲内であれば、定着温度の下限がより低く、かつ上限がより高くなり、定着可能な定着可能温度範囲が一層広くなる。
【００２４】
＜用途＞
本発明の結着樹脂は、電子写真法において静電荷像を現像するトナー（以下、単に「トナー」という。）用の結着樹脂として好適である。
トナーは、少なくとも本発明の結着樹脂と、ワックスと、着色剤と、荷電制御剤とを含有する。
【００２５】
ワックスとしては、トナー用のワックスとして一般的に用いられるワックスを使用でき、例えばパラフィンワックス、フィッシャートロプシュワックス、カルナウバワックス、エステルワックスなどが挙げられる。これらワックス成分は１種単独で用いてもよく、２種以上を併用してもよい。
トナー中のワックスの含有量は、本発明の結着樹脂１００質量部に対して２〜２０質量部が好ましく、４〜１５質量部がより好ましい。
【００２６】
着色剤としては特に制限されず、トナーの着色剤として一般的に用いられるものを使用できる。例えばカーボンブラック、ランプブラック、鉄黒、群青、ニグロシン染料、アニリンブルー、フタロシアニンブルー、フタロシアニングリーン、ハンザイエローＧ 、ローダミン６Ｇ 、カルコオイルブルー、クロムイエロー、キナクリドン、ベンジジンイエロー、ローズベンガル、トリアリールメタン系染料、モノアゾ系、ジスアゾ系染顔料などが挙げられる。これら着色剤は１種単独で用いてもよく、２種以上を併用してもよい。
着色剤の含有量は、本発明の結着樹脂１００質量部に対して、３〜１０質量部が好ましく、５〜７質量部がより好ましい。
【００２７】
荷電制御剤としては、トナーを正荷電トナーとして用いる場合は正荷電制御剤を用い、トナーを負荷電トナーとして用いる場合は負荷電制御剤を用いる。
正荷電制御剤としては、トナーを正荷電性に制御できるものであれば特に制限されず、トナー用の正荷電制御剤として一般的に用いられる荷電制御剤を使用できる。例えば、ニグロシン及び脂肪酸金属塩によるニグロシンの変性物、四級アンモニウム塩及び四級アンモニウム塩基を含む高分子体、ホスホニウム塩及びホスホニウム塩基を含む高分子体、トリフェニルメタン染料及びこれらのレーキ顔料、高級脂肪酸の金属塩、ジオルガノスズオキサイド、ジオルガノスズボレートなどが挙げられる。これら正荷電制御剤は１種単独で用いてもよく、２種以上を併用してもよい。
負荷電制御剤としては、トナーを負荷電性に制御できるものであれば特に制限されず、トナー用の負荷電制御剤として一般的に用いられる荷電制御剤を使用できる。例えば、モノアゾ金属化合物、アセチルアセトン金属化合物、芳香族ハイドロキシカルボン酸、芳香族ダイカルボン酸系の金属化合物などが挙げられる。これら負荷電制御剤は１種単独で用いてもよく、２種以上を併用してもよい。
トナー中の荷電制御剤の含有量は、本発明の結着樹脂１００質量部に対して０．１〜７質量部が好ましく、１〜５質量部がより好ましい。
【００２８】
トナーは、本発明の効果を妨げない範囲内であれば、必要に応じて本発明の結着樹脂以外の結着樹脂（他の結着樹脂）、添加剤を含有していてもよい。
他の結着樹脂としては、トナー用の結着樹脂として一般的に用いられる樹脂を使用でき、例えばポリエステル樹脂、スチレン−アクリル樹脂、エポキシ樹脂、シクロオレフィン樹脂などが挙げられる。これら他の結着樹脂は１種単独で用いてもよく、２種以上を併用してもよい。
トナー中の他の結着樹脂の含有量は、本発明の結着樹脂１００質量部に対して２０質量部以下が好ましく、１０質量部以下がより好ましい。
【００２９】
添加剤としては、ステアリン酸亜鉛等の滑剤；酸化セリウム、炭化ケイ素等の研磨剤；酸化アルミニウム等の流動性付与剤；ケーキング防止剤；カーボンブラック、酸化スズ等の導電性付与剤などが挙げられる。
【００３０】
さらに、トナーには必要に応じて適宜磁性粉が添加され、磁性トナーとされてもよい。
また、トナーは、流動性、保存安定性を確保する目的で、コロイダルシリカ、疎水性シリカなどの外添剤により表面処理されてもよい。外添剤の添加量はトナー１００質量部に対して０．１〜５質量部であることが好ましい。
【００３１】
トナーの平均粒子径は３〜２０μｍであることが好ましい。平均粒子径が上記範囲内であれば、帯電性がさらに優れ、キャリアと撹拌混合した際にもスペント化しにくいトナーとすることができる。
ここで「平均粒子径」とは、体積基準のメジアン径のことであり、具体的にはレーザー回折式粒度分布測定装置を用いて測定した値である。なお、トナーが外添剤で表面処理されている場合は、表面処理される前の状態のトナーの粒子径を測定する。
【００３２】
トナーは、例えば以下の製造方法により製造できる。
まず、本発明の結着樹脂と、ワックスと、着色剤と、荷電制御剤と、必要に応じて他の結着樹脂、添加剤、磁性粉とを混合機にて十分に混合した後、熱混練機中で溶融混練し、冷却固化する。次いで、固化したものを粉砕機で粉砕し、得られた粉砕物を分級し、所定の平均粒子径の粒子を回収して、トナーを得る。さらに、必要に応じて得られたトナーに外添剤を添加してトナーを表面処理する。
混合機としては、例えばヘンシェルミキサー、ボールミルなどが挙げられる。熱混練機としては、例えば加熱ロール、ニーダー、エクストルーダーなどが挙げられる。粉砕機としては、例えばハンマーミル、ジェットミルなどが挙げられる。
【００３３】
本発明により得られるトナーは、上述した本発明の結着樹脂を含有するので、コールドオフセット性、ホットオフセット性、および定着性に優れる。また、使用可能温度範囲が広い。
【実施例】
【００３４】
以下、本発明を実施例によって具体的に説明するが、本発明はこれらに限定されるものではない。なお、例中「部」とは「質量部」を、「％」とは「質量％」を示す。
【００３５】
「実施例１」
＜結着樹脂の製造＞
イオン交換水２００部にノニオン系分散剤（株式会社クラレ製、「ＰＶＡ２３５」）０．２部を加えた後、スチレン７９．２部と、ｎ−ブチルアクリレート２０．０部と、ＥＯ変性トリメチロールプロパントリアクリレート（共栄社化学株式会社製、「ライトアクリレートＴＭＰ−３ＥＯ−Ａ」、ｎ＝２、ｍ＝３）０．８部からなる混合物、および重合開始剤（過酸化ベンゾイル）２．０部を加え、撹拌しながら１３０℃で２時間保持して懸濁重合を行い、共重合体の懸濁液を得た。
得られた懸濁液を３０℃まで冷却し、遠心脱水機で脱水し、５０℃、２４時間の条件で乾燥させて、結着樹脂を得た。
【００３６】
＜トナーの製造＞
得られた結着樹脂１００部と、天然ガス系フィッシャートロプシュワックス（Ｓｈｅｌｌ  ＭＤＳ社製、「ＳＸ−１０５」）５部と、着色剤（三菱化学株式会社製、「カーボンブラックＭＡ−１００）５部と、荷電制御剤（藤倉化成株式会社製、「ＦＣＡ−１００１−ＮＳ」）５部とを小型粉砕機で混合し、ラボプラストミル（株式会社東洋精機製作所製、容量１００ｃｃ、回転数７０回転）により９０℃で１０分間混練して混練物を得た。その後、混練物を３０℃まで冷却し、ラボジェットミル（日本ニューマチック工業株式会社製）で粉砕し、風力分級機（日本ニューマチック工業株式会社製）で分級し、粒子径８〜１０μｍのトナーを得た。
【００３７】
＜測定・評価＞
（１）結着樹脂の質量分子量分布の測定
結着樹脂を、ラボプラストミル（株式会社東洋精機製作所製、容量６０ｃｃ、回転数７０回転）により９０℃で１０分間混練した後、テトラヒドロフランに溶解させ、可溶分の質量分子量をＧＰＣ（検出器として昭和電工株式会社製の「Ｓｈｏｄｅｘ  ＲＩ−７１」、カラムとして昭和電工株式会社製の「Ｓｈｏｄｅｘ  Ａ−８０６Ｍ」を使用）で測定した。その結果、２．１×１０４（第一極大値）と２．２×１０６（第二極大値）の２ヶ所に１つずつ極大値を有していた。結果を表１に示す。
【００３８】
（２）トナーのコールドオフセット性の評価
株式会社東芝製の市販の複写機を、定着ロールの温度を適宜変更できるように改造し、定着機とした。
この定着機を使用して、Ａ４サイズの上質紙上にＩＤ濃度０．９〜１．１程度になるよう調整した均一な画像を形成し、種々の温度（５℃間隔）で定着させた。定着後の文字が定着ロールに残り、オフセットしなくなる最低温度を定着温度の下限とした。なお、試験環境は、２０℃−６０％湿度の恒温環境とした。結果を表１に示す。
定着温度が１４０℃以下でオフセットしなければ良好と判断した。
【００３９】
（３）トナーのホットオフセット性の評価
（２）と同様の定着機を使用して、Ａ４サイズの上質紙上にＩＤ濃度０．９〜１．１程度になるよう調整した均一な画像を形成し、種々の温度（５℃間隔）で定着させた。定着後の文字が定着ロールに残り、オフセットし始める最低温度を定着温度の上限とした。結果を表１に示す。
定着温度が２００℃以上でオフセットし始めなければ良好と判断した。
【００４０】
（４）トナーの定着率の評価
（２）と同様の定着機を使用して、Ａ４サイズの上質紙上にＩＤ濃度０．６〜０．８程度になるよう調整した均一な画像を形成し、種々の温度（５℃間隔）で定着させた。その後、得られた定着画像に対して、堅牢度試験機を使用して、荷重１．０ｋｇで５往復の綿擦り試験を行った。綿擦り試験後の試験前に対するＩＤ残存率を求め、定着率とした。そして、定着率が９０％以上となる最低温度を定着温度の下限（Ｔ）とし、以下の評価基準にてトナーの定着率を評価した。
〇：Ｔ≦１４０℃
△：１４０℃＜Ｔ≦１５０℃
×：１５０℃＜Ｔ
【００４１】
「実施例２〜７、比較例１〜４」
表１、２に示す組成の混合物を用い、重合開始剤の使用量を表１、２に示すように変更した以外は、実施例１と同様にして結着樹脂を製造し、得られた結着樹脂を用いてトナーを製造し、各測定・評価を行った。結果を表１、２に示す。
【００４２】
【表１】
2015068971.tif 000002
【００４３】
【表２】
2015068971.tif 000003
【００４４】
各実施例および比較例で用いた（Ｂ）成分およびその代替は以下の通りである。
・ＥＯ変性トリメチロールプロパントリアクリレート（共栄社化学株式会社製、「ライトアクリレートＴＭＰ−３ＥＯ−Ａ」、ｎ＝２、ｍ＝３）
・ＰＯ変性トリメチロールプロパントリアクリレート（東亞合成株式会社製、「アロニックスＭ−３１０」、ｎ＝３、ｍ＝３）
・ジエチレングリコールジメタクリレート（共栄社化学株式会社製、「ライトエステル２ＥＧ」、ｎ＝２、ｍ＝２）
・２，２−ビス［４−（アクリロキシ・ジエトキシ）フェニル］プロパン（新中村化学工業株式会社製、「ＮＫエステルＡ−ＢＰＥ−４」、ｎ＝２、ｍ＝４）
・トリメチロールプロパントリアクリレート（共栄社化学株式会社製、「ライトアクリレートＴＭＰ−Ａ」、ｍ＝０）
【００４５】
表１から明らかなように、各実施例で得られた結着樹脂を含むトナーは、いずれも定着温度の下限が１３５℃以下、定着温度の上限が２０５℃以上、定着温度幅が８０℃以上であり、優れたコールドオフセット性およびホットオフセット性を発現し、定着率が良好であった。
【００４６】
一方、表２から明らかなように、（Ｂ）成分の代わりにトリメチロールプロパントリアクリレートを用いた比較例１の場合、定着温度の上限が１８０℃であり、ホットオフセット性および定着率に劣っていた。
５×１０５〜１×１０７の範囲に極大値（第二極大値）を有さない比較例２の場合、定着温度の上限が１６０℃であり、定着温度幅が４０℃であり、ホットオフセット性に劣っていた。
第一極大値が０．４×１０４である比較例３の場合、定着温度の上限が１７０℃であり、定着温度幅が５０℃であり、ホットオフセット性に劣っていた。
第二極大値が６．０×１０６である比較例４の場合、定着温度の下限が１５０℃であり、コールドオフセット性および定着率に劣っていた。